САМОКЛЕЯЩАЯСЯ ЭЛАСТОМЕРНАЯ КОМПОЗИЦИЯ

1. Сшиваемая эластомерная композиция, содержащая смесь:
(a) состава эластомера на основе этилен-пропилен-диенового эластомерного терполимера, и
2
4
(b) от 2 до 14% от полной массы композиции, статистического или блочного амфифильного - сополимера на основе насыщенного или ненасыщенного углеводородного полимера C-C, функционализированного полярной функциональной группой, содержащей группу малеинового ангидрида.
2
4
2. Композиция по п. 1, отличающаяся тем, что полимер на основе насыщенного или ненасыщенного углеводорода C-Cвыбирается из полиэтилена, полиэтилен-полипропилена и полибутадиена; предпочтительно это полибутадиен.
3. Композиция по п. 1, отличающаяся тем, что эластомерный терполимер (a) содержит от общей массы терполимера от 60 до 80% этилена, от 2 до 12% диена, остальное - пропилен.
4. Композиция по п. 1, отличающаяся тем, что диеном является этиленнорборнен.
5. Композиция по п. 1, отличающаяся тем, что содержит наполнитель, необязательно пластификатор и сшивающую систему, предпочтительно состоящую из пероксидов.
6. Композиция по п. 1, отличающаяся тем, что содержит от общей массы композиции от 3 до 10% амфифильного сополимера (b), предпочтительно 5%.
7. Композиция по п. 1, отличающаяся тем, что полярной функциональной группой амфифильного сополимера является малеиновый ангидрид.
8. Способ получения композиции по любому из пп. 1-7, отличающийся тем, что содержит стадию, включающую введение амфифильного сополимера (b) в эластомерный состав (a), предпочтительно с помощью внутреннего или открытого смесителя, более предпочтительно открытого смесителя.
9. Сшитая эластомерная композиция, полученная с помощью сшивки предпочтительно посредством пероксидов, композиции по любому одному из пп. 1-7.
10. Способ получения сшитой композиции по п. 9, отличающийся тем, что он содержит стадию сшивки состава по любому одному из пп. 1-7 посредством системы сшивки предпочтительно при температуре от 110 до 160°C, еще более предпочтительно под давлением и под вакуумом.
11. Способ по п. 10, отличающийся тем, что он включает до стадии сшивки, стадию приведения состава по любому одному из пп. 1-7 в контакт с полярной или неполярной, предпочтительно с полярной, технологической текстурой или пленкой.
12. Применение сшитой эластомерной композиции по п. 9 в качестве термозащиты, и/или внутренней герметизации композитного материалами, и/или для того, чтобы компенсировать механические деформации этого композитного материала.
13. Сборный модуль, содержащий:
(A) базовую деталь, изготовленную из композитного материала,
(B) слой покрытия эластомерной композиции по п. 9.
14. Сборный модуль по п. 13, отличающийся тем, что матрица композитного материала (A) изготовлена из эпоксидной смолы, преимущественно приготовленной из диглицидилового эфира бисфенола A, и элементы усиления изготовлены из углеродного волокна.
15. Сборный модуль по любому одному из пп. 13 и 14, отличающийся тем, что в нем не содержится адгезив или адгезионный праймер между базовой деталью, изготовленной из композитного материала (A), и слоем покрытия из сшитой эластомерной композиции (B).
16. Способ изготовления сборного модуля по любому одному из пп. 13-15, отличающийся тем, что он содержит следующие последовательные стадии:
а) приготовление способной к сшиванию эластомерной композиции по любому одному из пп. 1-7 преимущественно при помощи способа по п. 8;
b) сшивка композиции, полученной в стадии a), преимущественно по способу пп. 10-11;
с) введение композитного материала в несшитом состоянии в контакт со сшитой эластомерной композиции, полученной в стадии b);
d) сшивка смолы композитного материала с помощью подходящего термического цикла для того, чтобы позволить самопроизвольную адгезию между сшитой эластомерной композицией и смолой композитного материала преимущественно при температуре от 70 до 130°C.
17. Применение сборного модуля по любому одному из пп. 13-15 в аэронавтике или аэрокосмических областях, преимущественно в системах энергетических установок.